(57)【要約】【課題】ポリエステルと綿を代表例とする一般的な素材混用構成をなす吸水速乾素材において、着用時の蒸れ感を綿１００％素材並に向上させた蒸れ感の小さい吸水速乾編地を提供すること。【解決手段】ポリエステルフィラメントを２０％以上含有し、且つ、吸水速乾加工を施された編織物であって、標準状態での水分率が７％以上である編織物。より好ましくは、ポリエステルフィラメントと他素材との交編又は交織や、ポリエステルフィラメントが他素材との複合糸を形成している編織物。【特許請求の範囲】
【請求項１】
ポリエステルフィラメントを２０％以上含有し、且つ、吸水速乾加工を施された編織物であって、標準状態での水分率が７％以上であることを特徴とする編織物。
【請求項２】
編織物が、ポリエステルフィラメントと他素材との交編又は交織により構成されてなることを特徴とする請求項１に記載の編織物。
【請求項３】
ポリエステルフィラメントの少なくとも一部が、編織物中において、ポリエステルフィラメント複合糸を形成していることを特徴とする請求項１に記載の編織物。
【請求項４】
編織物が、ポリエステルフィラメント複合糸と他素材との交編又は交織により構成されてなることを特徴とする請求項３に記載の編織物。
【請求項５】
ポリエステルフィラメントが、吸水速乾性能を助長するもの、及び／又は、熱線を遮へいし易く冷却効果を助長するものであることを特徴とする請求項１〜４のいずれかに記載の編織物。
【発明の詳細な説明】
【技術分野】
【０００１】
本発明は吸水速乾編地に関するものであり、更に詳しくは、吸水速乾性能の向上による衣服のドライ感の向上とそれに伴う着用時の蒸れ感増幅という相反する着心地を両立させる快適衣服の素材製造に好適に使用できる蒸れ感の小さい吸水速乾編織物に関するものである。
【背景技術】
【０００２】
従来より、スポーツ衣料において、発汗時の汗の拡散性、及び、速乾性を中心とした吸水速乾性能はポリエステル素材を多用することにより解決しようとして来た。特にポリエステルフィラメントの多用は必須であった。また、異型断面など吸水速乾性能を助長するフィラメント、吸水性能を助長する加工方法が検討された。
【０００３】
しかるに、ポリエステル比率が増えることによる不具合については放置されたままであった。特に着用時の吸湿性の少なさによる蒸れ感、ポリエステルの断熱効果による温感は夏用の吸水速乾素材にとっては致命的であった。これらを解決するために吸湿加工などの製造技術が開発されたが綿１００％並の着心地からは遠く及ばなかった。
【発明の開示】
【発明が解決しようとする課題】
【０００４】
本発明は従来技術の課題を背景になされたもので、ポリエステルと綿を代表例とする一般的な素材混用構成をなす吸水速乾素材において、着用時の蒸れ感を綿１００％素材並に向上させた蒸れ感の小さい吸水速乾編地を提供することを課題とするものである。
【課題を解決するための手段】
【０００５】
本発明者らは上記課題を解決するため、鋭意研究した結果、遂に本発明を完成するに到ったもので、吸水速乾性を向上させるポリエステルフィラメントを必須の構成素材とし、それにアクリーレート繊維、又は、高吸湿な性能に改質されたセルロース系繊維などをブレンドする方法を用いることにより、課題を効果的に解決できた。当然そこには発汗時の衣服の要求性能と相反する性質も多く、当業者といえども無し得なかった技術であったが問題点を解明し成就した。即ち、本発明は以下の構成よりなる。
１．ポリエステルフィラメントを２０％以上含有し、且つ、吸水速乾加工を施された編織物であって、標準状態での水分率が７％以上であることを特徴とする編織物。
２．編織物が、ポリエステルフィラメントと他素材との交編又は交織により構成されてなることを特徴とする上記第１に記載の編織物。
３．ポリエステルフィラメントの少なくとも一部が、編織物中において、ポリエステルフィラメント複合糸を形成していることを特徴とする上記第１に記載の編織物。
４．編織物が、ポリエステルフィラメント複合糸と他素材との交編又は交織により構成されてなることを特徴とする上記第３に記載の編織物。
５．ポリエステルフィラメントが、吸水速乾性能を助長するもの、及び／又は、熱線を遮へいし易く冷却効果を助長するものであることを特徴とする上記第１〜第４のいずれかに記載の編織物。
【発明の効果】
【０００６】
本発明により吸水速乾衣服を着用した際の着用時の蒸れ感が大きく改善された。従来の多くの吸水速乾素材は発汗時に対応した設計になっており、発汗に到る前の不感蒸泄程度の少量の汗の場合は吸湿性の少なさにより蒸れ感が助長される場合があった。本発明によって、着用時から発汗の始まる運動時までの間を快適に過ごせるものとなり、また、運動時においても吸水速乾性に優れるため、衣服の汗処理がスムースに行われ快適な着用感が得られる衣服に好適に使用し得る編織物の提供が可能となった。
【発明を実施するための最良の形態】
【０００７】
以下、本発明を詳細に説明する。本発明に述べる基本要件である吸水速乾編織物についての概念は発汗時を想定して水分を生地に付与したときの吸水速度の優れた生地をいう。ＪＩＳにおける評価法はＪＩＳ−Ｌ１０１８の吸水速度Ａ法（滴下法）と吸水速度Ｂ法（バイレック法）に規定されている。発汗時の乾燥性能については特にＪＩＳ化には到って無いが公定検査機関では独自の方法で評価されおり、例えば、拡散性残留水分率なども代表的な検査方法である。しかし、乾燥性能については水分の蒸散性の良否によるところが多くＪＩＳで規定された上述の吸水速度Ａ法、Ｂ法で十分に検証可能である。
【０００８】
本発明において、吸水速乾編織物は、ＪＩＳ−Ｌ１０１８の吸水速度Ａ法（滴下法）については１０秒以内、Ｂ法については生地の縦方向、横方向とも8ｃｍ以上の編織物であることが好ましい。Ｂ法については、数値が大きいほど好ましいが、通常３０ｃｍ以下である。Ａ法の数値が１０秒を超える場合や、Ｂ法の数値が８ｃｍ未満であると、吸水速乾編織物と呼称するには吸水速乾性能が十分には満足せず、あまり好ましくない。
【０００９】
本発明において、ポリエステルフィラメントの含有率については２０％以上であることが好ましいが。水分を抱えも持たず毛細管現象などで伝達するにはポリエステルフィラメントが必須となり、３０％以上含有されていることが更に好ましい。また、その生機を染色加工する際には吸水性のソフナーによる加工仕上剤を付与されてなるものであることが好ましい。
【００１０】
また、本発明における蒸れ感の少なさの基準については、一般的に着用されて好評な綿１００％素材が一つの指標となる。また、さまざまな着用テストにおいてもポリエステル綿混との比較では綿１００％素材の優位性が検証されている。この場合の綿の吸湿性能の指標である水分率は２０℃、６５％ＲＨの標準状態で７％程度である。本発明の編織物においては、５％以上でもかなりの効果を期待できるが、好ましくは７％以上である。
【００１１】
本発明における吸湿性能の向上については吸水性能の高い繊維との組合せによって解決できるものである。組合せについては紡績工程での混紡でも良く、生機製造時の交織、交編でも良い。しかしながら発汗時多用される吸水速乾衣服については性能上、着用形態上の規制、または、課題は多く、それらの課題を解決して好ましい実用上の商品となる。
【００１２】
本発明における吸湿性能の高い繊維素材については、まずウールなどの獣毛混があげられる。但し、ウールに関しては、吸湿性は高いが撥水性の性質を持つ、また、保温性が高いなどの必ずしも好ましくない面を併せ持ち、それらを総合的に満足させてなるものが好ましい。つぎに、ウールの約２倍の高吸湿性能を有するアクリレート系素材がある。吸湿性には富むが染色性に乏しいという課題があり、糸での２層構造化、編織物での２層構造化の技術を成就することにより使用範囲が広がる。衣服は薄く軽いものが好まれる傾向があるので、糸及び／又は織編物の２層構造化を薄く、軽く成し遂げることが好ましい。
【００１３】
また、吸湿性能の高いセルロース系素材にグラフト加工を施しさらに吸湿性能を向上させた素材がある。特に綿よりも吸湿性の高いレーヨン系繊維にグラフト加工を施すことにより通常の綿の吸湿性能のさらに約２倍の吸湿性能を持った素材を得ることができる。これらの素材は染色性にも問題がなく、また、紡績性にも問題がなく製造上取り扱い易い。しかしながら発汗時においては生地物性が劣化する場合もあるので、必要に応じてグラフト加工が施されていない綿との混用、混紡であることも好ましい。
【００１４】
本発明における編織物へのポリエステルフィラメントの含有方法は、ポリエステルフィラメントと他素材との交織、交編でも良く、また、ポリエステルフィラメントは、コアヤーンや精紡交撚、混繊、合撚、カバリングなどの方法による他素材とポリエステルフィラメントとの複合糸の形であっても良い。前記のポリエステルフィラメント複合糸もまた、編織物中で、他の素材と交編、交織されていても良い。
【００１５】
さらに衣服の機能性の向上を目的とし、ポリエステルフィラメントが、異型断面で吸水速乾性能を助長するもの、あるいはセラミックなどを練り込んだ熱線遮へい効果の高いものとすることも快適性を向上させる手段となる。
【実施例】
【００１６】
次に実施例及び比較例を用いて、本発明を具体的に説明するが、吸水性能についてはＪＩＳ−Ｌ１０１８吸水速度Ａ法（滴下法）、同Ｂ法（バイレック法）評価指標した。また、
蒸れ感のなさについては２０℃、６５％ＲＨの標準状態での素材の水分率、及び、着用評価として椅子に着座の状態で２０℃、６５％ＲＨの標準状態から２０℃８０％ＲＨへと環境を１５分間かけて変化させる過程において５分毎の蒸れ感の不快度の程度を指標とした。
【００１７】
（実施例１、２、及び比較例１〜３）
素材内容及びその評価結果を（表1）に示す。本願発明の実施例については、吸水速乾性能に優れ、且つ、蒸れ感小さい快適衣服の効果が確認された。
【００１８】
【表１】
2005220448.tif 000002
【産業上の利用可能性】
【００１９】
本発明はスポーツウエアー、カジュアルウエアーなどの発汗を伴う衣服分野において消費者ニーズを満足させる新たな商品の提供が可能となった。特に吸水速乾性能には魅力を感じるが着心地の面からの理由で綿１００％にこだわる消費者にとっては朗報である。